(57)【要約】【課題】白華の発生が防止され、しかも硬化時間も適正である目地材を提供する。【解決手段】セメント系成分及び細骨材を含み、該セメント系成分がポルトランドセメントとアルミナセメントとを含んでなる目地材において、該セメント系成分の配合がアルミナセメント：１００重量部、石膏：５〜１００重量部、ポルトランドセメント：０．２〜５重量部であることを特徴とする目地材。本発明の目地材は、アルミナセメントあるいはアルミナセメント及び石膏を主体とするものであり、白華が全く又は殆ど発生しない。本発明では、アルミナセメントに対し石膏とポルトランドセメントとを添加することにより硬化時間を適正なものとしている。【特許請求の範囲】
【請求項１】
セメント系成分及び細骨材を含み、該セメント系成分がポルトランドセメントとアルミナセメントとを含んでなる目地材において、該セメント系成分の配合が
アルミナセメント：１００重量部
石膏：５〜１００重量部
ポルトランドセメント：０．２〜５重量部
であることを特徴とする目地材。
【請求項２】
請求項１において、該セメント系成分の配合が
アルミナセメント：１００重量部
石膏：１０〜５０重量部
ポルトランドセメント：０．３〜１重量部
であることを特徴とする目地材。
【発明の詳細な説明】
【技術分野】
【０００１】
本発明は目地材に係り、特に、セメント系の目地材に関するものである。
【背景技術】
【０００２】
従来のセメント系の目地材は、目地用のセメントと細骨材、減水剤などとを混合したものである。この目地材に水を添加して混練してスラリー状とし、これをタイルや石材などの建材同士の間の目地間隙に充填することにより目地が形成される。この目地詰め工法として塗り目地法が広く行われている。
【０００３】
目地間隙に充填された目地中のセメントのカルシウム成分に起因した白華（エフロレッセンス）が発生することがある。
【０００４】
セメント系複合材の白華を抑制するために特開２００２−２７４９２３号には、アルミナセメント３０〜５０重量％と骨材５０〜７０重量％とを配合した目地材が記載されている。
【０００５】
また、特開２００１−１７２０７１号には、セメント系成分としてアルミナセメント１〜２０重量％とポルトランドセメント８０〜９９重量％とを配合し、必要に応じ吸水率低下のためにシラン系化合物を添加した目地材が記載されている。
【特許文献１】特開２００２−２７４９２３
【特許文献２】特開２００１−１７２０７１
【発明の開示】
【発明が解決しようとする課題】
【０００６】
上記文献１に記載の目地材は、セメントとしてアルミナセメントのみを用いており、硬化のコントロールが難しい。また、上記文献２に記載の目地材は、ポルトランドセメントの配合量が多いため、シラン系化合物を添加しない場合には白華が発生し易い。
【０００７】
本発明は、白華の発生が防止され、しかも硬化時間も適正である目地材を提供することを目的とする。
【課題を解決するための手段】
【０００８】
本発明の目地材は、セメント系成分及び細骨材を含み、該セメント系成分がポルトランドセメントとアルミナセメントとを含んでなる目地材において、該セメント系成分の配合がアルミナセメント：１００重量部、石膏：５〜１００重量部、ポルトランドセメント：０．２〜５重量部であることを特徴とするものである。
【０００９】
アルミナセメントに対する石膏及びポルトランドセメントの好ましい配合量は、石膏１０〜５０重量部、ポルトランドセメント：０．３〜１重量部である。
【発明の効果】
【００１０】
本発明の目地材は、アルミナセメントあるいはアルミナセメント及び石膏を主体とするものであり、白華が全く又は殆ど発生しない。
【００１１】
本発明では、アルミナセメントに対し石膏とポルトランドセメントとを添加することにより硬化時間を適正なものとしている。
【発明を実施するための最良の形態】
【００１２】
本発明の目地材は、セメント系成分及び細骨材を主体とするものである。
【００１３】
セメントとしては、ポルトランドセメントとアルミナセメントとを併用する。ポルトランドセメントとしては普通ポルトランドセメント、白色ポルトランドセメントなどが好適である。ポルトランドセメント及びアルミナセメントの定義はＪＩＳに従う。目地材中におけるセメント系成分と細骨材との比率は、セメント系成分１００重量部に対し細骨材２０〜４００重量部程度である。細骨材としては、珪砂、炭酸カルシウム等が好適であるが、これに限定されない。
【００１４】
目地材の組成は、アルミナセメント１００重量部に対し石膏５〜１００重量部好ましくは１０〜５０重量部、ポルトランドセメント０．２〜５重量部好ましくは０．３〜１重量部である。このようにアルミナセメントに対し石膏を比較的多量に配合すると共にポルトランドセメントを少量配合することにより、アルミナセメントの硬化をコントロールすると共に白華を防止することができる。
【００１５】
アルミナセメント１００重量部に対する石膏の配合量（以下、単に配合量ということがある。）が５重量部よりも少ないと、アルミナセメントの硬化が過度に遅くなり、目地材の硬化が不十分になるおそれがある。即ち、水と混練されて目地間隙に充填された目地材混練物からは水分が周囲のタイルや壁下地（又は床下地）に徐々に吸収されるので、硬化が遅いと、硬化が十分に進行する前に目地材混練物中の水分含有量が少なくなり、硬化が阻害されることになる。そのため、目地材の硬化速度は所定以上であることが必要である。ただし、硬化速度が大きすぎると目地詰め作業が行いにくくなるので、硬化速度は所定以下であることが必要である。
【００１６】
石膏の配合量が１００重量部よりも多いと、石膏の硬化が過度に早くなる。従って、石膏の配合量は、５〜１００重量部好ましくは１０〜５０重量部である。石膏は無水石膏、半水石膏、二水石膏のいずれでもよい。
【００１７】
ポルトランドセメントの配合量が０．２重量部よりも少ないと、硬化が過度に遅くなり、また５重量部よりも多いと硬化が過度に早くなる。従って、ポルトランドセメントの配合量は、０．２〜５重量部、好ましくは０．３〜１重量部である。
【００１８】
本発明では、目地材に対し必要に応じポリマーモルタル用ポリマー系混和剤を配合してもよく、これにより、硬化した目地材の弾性を与えることが可能となる。ポリマー系混和剤としては、エチレンブタジエン樹脂（ＳＢＲ）系ポリマー、エチレン酢酸ビニル系ポリマー、アクリル酸エステル系ポリマーなどが例示されるが、これに限定されない。これらのポリマー系混和剤の配合量は、目地材に対し４０％以下特に２０％以下が好ましい。
【００１９】
本発明の目地材はフッ素系界面活性剤、シラン系化合物又はシリコーン系化合物を含んでいてもよい。このフッ素系界面活性剤、シラン系化合物又はシリコーン系化合物は、目地に撥水性を与えると共に、目地モルタルに良好な流動性を与える。目地に撥水性が与えられることにより、目地への水の染み込みが防止され、汚れの付着や防カビ剤の溶出が防止される。
【００２０】
また、目地モルタルを目地間隙に詰めるときの目地モルタルのタイル等への付着が少なくなると共に、流動性が良いところから目地詰めの際のモルタルの伸びがよくなり、目地詰め作業性が向上する。
【００２１】
フッ素系界面活性剤としては、撥水性及び撥油性の改善効果が得られるものであれば良く、特に制限はないが、例えば、パーフルオロアルキルリン酸エステル、パーフルオロアルキルエチルアクリレート等を用いることができる。なお、パーフルオロアルキルリン酸エステルは撥油性能が高く、パーフルオロアルキルエチルアクリレートは硬化時間が短い。パーフルオロアルキルリン酸エステル、パーフルオロアルキルエチルアクリレートは一方のみを用いても良く、併用しても良い。
【００２２】
このフッ素系界面活性剤の目地材中の含有量が１重量％未満では、フッ素系界面活性剤を配合したことによる撥水性や撥油性の改善効果が十分に得られず、１５重量％を超えると硬化時間の増大、硬化不良、硬化しても硬度が低くなるなどの不具合を生じるため、フッ素系界面活性剤の含有量は１〜１５重量％、特に３〜１０重量％とするのが好ましい。
【００２３】
このシラン系化合物としては、アルコキシシランが好適であり、このアルコキシシランとしては、テトラメトキシシラン、メチルトリメトキシシラン、ジメチルジメトキシシラン、フェニルトリメトキシシラン、ジフェニルジメトキシシラン、テトラエトキシシラン、メチルトリエトキシシラン、ジメチルジエトキシシラン、フェニルトリエトキシシラン、ジフェニルジエトキシシラン、ヘキシルトリメトキシシラン、デシルトリメトキシシランが例示され、中でもデシルトリメトキシシランが好適である。
【００２４】
シリコーン系化合物としては、ポリメチルハイドロジョンシロキサンなどのシリコンオイルが好ましい。
【００２５】
このシラン系化合物及び／又はシリコーン系化合物は、目地材１００重量部中に４重量部以下、例えば０．０５〜４重量部含まれるのが好ましい。
【００２６】
本発明では、目地材はメチルセルロースなどの減水剤等の混和剤や保水剤を含むのが好ましい。目地材１００重量部中において減水剤は０．１〜０．５重量部含まれるのが好ましく、保水剤は０．１〜０．５重量部含まれるのが好ましい。
【００２７】
この目地材に水を加えて目地モルタルとする場合、水量は目地材１００重量部に対し水１５〜３０重量部とするのが好ましい。
【００２８】
このように水を添加して混練して得たモルタルは、特に塗り目地法によって目地間隙に充填するのに好適であるが、塗り目地法以外の方法によって目地詰めされても良い。
【実施例】
【００２９】
アルミナセメント、普通ポルトランドセメント、無水石膏、細骨材としての珪砂（平均粒径１００μｍ）、ＳＢＲエマルジョン、フッ素系界面活性剤（パーフルオロアルキルリン酸エステル）及びメチルセルロースを用い、表１の配合とした目地材を調製した。
【００３０】
各目地材１００重量部に対し水を加えて混練し、幅３ｍｍ、深さ６ｍｍの内装用タイル目地に塗り目地法により充填した。
【００３１】
各調合物の終結時間、２４時間強度（鉛筆硬度）、白華発生の有無、及び外観（クラックの有無）を調べ、表１に示した。
【００３２】
【表１】
2006104009.tif 000002
【００３３】
表１の通り、本発明の目地材は、硬化時間が適正であり、白華もない。これに対し、石膏又はポルトランドセメントが過多である比較例４，２では硬化が早すぎ、また過少である比較例１，３では硬化が遅すぎる。
【００３４】
さらに、ポルトランドセメントが過多である比較例２では白華の発生が認められる。